1 L 용기 에 N , N '- 디 메틸 아세트아미드 ( DMAc ) 200 g 을 첨가 하 여 0 ℃ 로 온도 를 낮춘 다음 , 4 , 4 '- 옥시 페닐 렌 디아민 ( ODA ) 17 . 23 g ( 84 . 4 mmol ) 을 첨가 하 여 용해 시켰 다 . 여기 에 1 , 2 , 4 , 5 - 벤젠 테트라 카르복실 릭 디언 하이드라이드 ( PMDA ) 18 . 4 g ( 84 . 4 mmol ) 을 적가 시키 면서 투입 하 였 다 . 반응 온도 가 40 ℃ 를 넘 지 않 도록 조절 하 면서 30 분 동안 교반 시킨 후 , 80 ℃ 로 천천히 승 온 한 후 4 시간 동안 같 은 온도 에서 교반 하 여 숙성 시킴 으로써 , 폴리아 믹 산 용액 을 얻 었 다 . 얻 어 진 폴리아 믹 산 용액 의 점도 는 75 poise 로 측정 되 었 고 , 고유 점도 는 1 . 31 dl / g 이 었 다 . 상기 얻 어 진 폴리아 믹 산 용액 을 메탄올 800 g 에 침지 시켜 실 형태 로 토출 하 고 10 시간 동안 방치 시켰 다 . 3 시간 에 일 회 씩 실 형태 의 폴리아 믹 산 침지 물 위 에 떠 있 는 메탄올 윗물 을 제거 하 고 600 g 의 메탄올 을 투입 하 여 용매 를 제거 시켰 다 . 10 시간 경과 후 메탄올 을 모두 따라 내 고 남 은 고체 화 된 물질 을 분쇄기 를 이용 하 여 분쇄 하 고 물 과 메탄올 로 세정 및 여과 를 한 후 40 ℃ 진공 오븐 에서 10 시간 동안 건조 하 여 평균 입경 3 ㎛ 인 분말 상 폴리 이미드 계 필러 를 수득 하 였 다 .